FR 2936973 A1 20100416 FR 0805627 A 20081010 1 L'invention concerne un procédé de réalisation d'un granulé issu de recyclage, un granulé issu dudit procédé, une utilisation d'un tel granulé et un composant issu d'une telle utilisation. II est connu de mettre en oeuvre un procédé comprenant une étape de broyage d'un composant usagé à base de matériau thermoplastique afin d'en tirer un granulé issu de recyclage. Les composants réalisés à partir d'un tel granulé û notamment par moulage par injection - présentent des propriétés mécaniques dégradées, en particulier en terme de module de traction, par rapport à des composants réalisés à partir de matière thermoplastique non issue du recyclage. Par ailleurs, on connaît des complexes comprenant une couche fibreuse dont les fibres sont non fusibles en dessous d'une température T2 et une couche d'envers fusible de température de fusion Ti inférieure à T2. Ces complexes sont par exemple sous la forme de tapis de sol de véhicule automobile, la couche fibreuse étant à base de moquette ou d'aiguilleté et la couche d'envers étant par exemple à base de polyéthylène ou d'éthylène propylène diène monomère. Ces complexes sont très difficilement recyclables. L'invention a pour but de pallier cet inconvénient en proposant leur valorisation sous forme d'un granulé utilisable pour réaliser des composants, notamment par moulage par injection. A cet effet, et selon un premier aspect, l'invention propose un procédé de réalisation d'un granulé issu de recyclage comprenant les étapes successives suivantes : 2 • prévoir un complexe comprenant une couche fibreuse, dont les fibres sont non fusibles en dessous d'une température T2, et une couche d'envers fusible de température de fusion Ti inférieure à T2, • broyer ledit complexe de sorte à obtenir un broyat, • porter ledit broyat à une température supérieure à Ti et inférieure à T2, afin d'obtenir une matière visqueuse, • réaliser ledit granulé à partir de ladite matière visqueuse. On peut de la sorte effectuer la valorisation d'un complexe usagé sous la forme d'un granulé utilisable pour réaliser des composants, notamment automobiles. Selon d'autres aspects, l'invention propose un granulé issu dudit procédé, une utilisation d'un tel granulé et un composant issu d'une telle utilisation. D'autres particularités et avantages de l'invention apparaîtront dans la description qui suit. On décrit à présent un procédé de réalisation d'un granulé issu de recyclage comprenant les étapes successives suivantes : • prévoir un complexe û notamment sous forme de chutes de découpe ou de rebuts de production - comprenant une couche fibreuse, dont les fibres sont non fusibles en dessous d'une température T2 û c'est à dire que lesdites fibres sont fusibles ou non -, et une couche d'envers fusible de température de fusion Ti inférieure à T2, • broyer ledit complexe de sorte à obtenir un broyat, • porter ledit broyat à une température supérieure à Ti et inférieure à T2, afin d'obtenir une matière visqueuse, • réaliser ledit granulé à partir de ladite matière visqueuse. Selon une réalisation, l'étape de réalisation du granulé à partir de la matière visqueuse se fait par extrusion û par exemple par centrifugation dans un 3 tambour pourvu d'orifices - de ladite matière visqueuse en filaments, puis hachage desdits filaments une fois refroidis afin d'obtenir ledit granulé. Selon une réalisation, l'étape de portage du broyat à une température supérieure à Ti et inférieure à T2 û appelée aussi étape de densification - afin d'obtenir une matière visqueuse, se fait par friction, par exemple avec le tambour mentionné ci-dessus ou avec une vis sans fin rotative. Selon une réalisation, la couche fibreuse est une moquette à base de fibres de polyamide disposées en touffes sur un support û notamment en polyester-, ledit support comprenant sur son envers une sous couche de latex d'accrochage desdites touffes. Selon une réalisation, la couche fibreuse est un aiguilleté à base de fibres de polyester comprenant sur son envers une sous couche de latex d'accrochage desdites fibres. Selon une réalisation, la couche fusible est à base de polyéthylène. Elle peut comprendre en outre un film d'envers bicouche polyéthylène/polyamide, destiné à former barrière à de la mousse d'envers qui pourrait surmouler la couche d'envers, ceci pour former ressort dans une application d'isolation acoustique de type � masse/ressort �. Selon une réalisation, la couche fusible est à base d'éthylène propylène diène monomère. La couche fusible peut comprendre dans ce cas une charge à base de poudre de charge minérale dispersée, telle que du carbonate de calcium, de sorte à former couche d'étanchéité d'un système d'isolation acoustique de type � masse/ressort �. Selon une réalisation, la granulométrie du broyat est de l'ordre de 10 mm. 4 On décrit à présent un granulé issu du recyclage obtenu par un tel procédé, ledit granulé comprenant des fibres synthétiques de titre compris entre 5 et 20 dtex, lesdites fibres provenant notamment d'une couche fibreuse à base de moquette ou d'aiguilleté. On décrit à présent une utilisation d'un granulé issu de recyclage, selon le procédé sus décrit, pour réaliser une pièce injectée, ladite utilisation prévoyant de: • mélanger ledit granulé à un deuxième granulé de température de fusion T3 inférieure à T2, • injecter le mélange de granulés porté à température supérieure à T3 et à Ti et inférieure à T2 dans un moule, • démouler la pièce obtenue. Selon une réalisation, l'étape d'injection est réalisée par alimentation de la vis d'injection par deux dispositifs d'alimentation û par exemple des trémies - comprenant respectivement le granulé issu de recyclage et le deuxième granulé, ledit granulé issu de recyclage représentant entre 10 et 40% en poids du mélange formé, notamment entre 15 et 25%, notamment de l'ordre de 20%. Selon une réalisation, le deuxième granulé est à base de polypropylène recyclé présentant un module de traction de l'ordre de 800 MPa. On réalise ainsi des composants uniquement à base de matières recyclées. On peut ainsi, uniquement à partir de matières recyclées, réaliser un composant û par exemple un écran sous moteur de véhicule automobile - issu d'une utilisation telle que décrite ci-dessus, ledit composant présentant un module de traction compris entre 1000 et 1200 MPa. Un tel module est notamment obtenu lorsque le deuxième granulé est à base de polypropylène recyclé de module de traction de l'ordre de 800 MPa. Un tel accroissement du module s'explique par le rôle de renforcement qui est apporté par les fibres du complexe d'origine. 5 En variante, le granulé issu de recyclage pourrait être utilisé comme une charge au sein d'une matrice thermoplastique mise en forme par compression, extrusion, etc... En autre variante, le granulé issu de recyclage pourrait être utilisé comme une ~o charge au sein d'une matrice de polyuréthanne moulée par � moulage par injection réaction � (RIM). REVENDICATIONS1. Procédé de réalisation d'un granulé issu de recyclage comprenant les étapes successives suivantes : • prévoir un complexe comprenant une couche fibreuse, dont les fibres sont non fusibles en dessous d'une température T2, et une couche d'envers fusible de température de fusion Ti inférieure à T2, • broyer ledit complexe de sorte à obtenir un broyat, • porter ledit broyat à une température supérieure à Ti et inférieure à T2, afin d'obtenir une matière visqueuse, • réaliser ledit granulé à partir de ladite matière visqueuse. 2. Procédé selon la revendication 1, caractérisé en ce que l'étape de réalisation du granulé à partir de la matière visqueuse se fait par extrusion de ladite matière visqueuse en filaments, puis hachage desdits filaments une fois refroidis afin d'obtenir ledit granulé. 3. Procédé selon l'une quelconque des revendications 1 ou 2, caractérisé en ce que l'étape de portage du broyat à une température supérieure à Ti et inférieure à T2, afin d'obtenir une matière visqueuse, se fait par friction. 4. Procédé selon l'une quelconque des revendications 1 à 3, caractérisé en ce que la couche fusible est à base de polyéthylène. 5. Procédé selon l'une quelconque des revendications 1 à 3, caractérisé en ce que la couche fusible est à base d'éthylène propylène diène monomère. 6. Granulé issu du recyclage obtenu par un procédé selon l'une quelconque 30 des revendications 1 à 5, caractérisé en ce qu'il comprend des fibres synthétiques de titre compris entre 5 et 20 dtex. 207 7. Utilisation d'un granulé issu d'un procédé selon l'une quelconque des revendications 1 à 5 pour réaliser une pièce injectée, ladite utilisation prévoyant de: • mélanger ledit granulé à un deuxième granulé de température de fusion 5 T3 inférieure à T2, • injecter le mélange de granulés porté à température supérieure à T3 et à Ti et inférieure à T2 dans un moule, • démouler la pièce obtenue. 10 8. Utilisation selon la revendication 7, caractérisée en ce que l'étape d'injection est réalisée par alimentation de la vis d'injection par deux dispositifs d'alimentation comprenant respectivement le granulé issu de recyclage et le deuxième granulé, ledit granulé issu de recyclage représentant entre 10 et 40% en poids du mélange formé, notamment entre 15 et 25%, notamment de l'ordre 15 de 20%. 9. Utilisation selon l'une quelconque des revendications 7 ou 8, caractérisée en ce que le deuxième granulé est à base de polypropylène recyclé présentant un module de traction de l'ordre de 800 MPa. 10. Composant issu d'une utilisation selon l'une quelconque des revendications 7 à 9, caractérisé en ce qu'il présente un module de traction compris entre 1000 et 1200 MPa.